(57)【特許請求の範囲】
【請求項１】
カルボン酸系ビニル系モノマーを１５〜４５％のグラフト率でグラフト重合したセルロース繊維を５〜５０重量％含有し、かつナトリウム及び／又は亜鉛を３００〜７０００ｍｇ／ｋｇ含有し、ナトリウムを３００〜２０００ｍｇ／ｋｇ含有し、更に赤外線分光スペクトルにおけるカルボン酸由来の吸収ピークの吸光度Ａに対するカルボン酸金属塩に由来する吸収ピークの吸光度Ｂの比率（Ｂ／Ａ）が０．０１〜０．３であることを特徴とする消臭性セルロース繊維織編物。
【請求項２】
カルボン酸系ビニル系モノマーを１５〜４５％のグラフト率でグラフト重合したセルロース繊維を５〜５０重量％含有し、かつナトリウム及び／又は亜鉛を３００〜７０００ｍｇ／ｋｇ含有し、亜鉛を３０００〜６５００ｍｇ／ｋｇ含有し、更に赤外線分光スペクトルにおけるカルボン酸由来の吸収ピークの吸光度Ａに対するカルボン酸金属塩に由来する吸収ピークの吸光度Ｂの比率（Ｂ／Ａ）が０．０１〜０．３であることを特徴とする消臭性セルロース繊維織編物。
【請求項３】
洗濯３０回後の酢酸の消臭性が８５％以上であり、イソ吉草酸の消臭性が９０％以上であり、アンモニアの消臭性が７０％以上であることを特徴とする請求項１または２に記載の消臭性セルロース繊維織編物。
【請求項４】
ワタ状態のセルロース繊維にカルボン酸系ビニル系モノマーを１５〜４５％のグラフト率でグラフト重合させる工程、及びグラフト重合された繊維をナトリウム塩で中和し、さらに所望により亜鉛塩の水溶液に含浸して、グラフト重合したカルボン酸系ビニル化合物のカルボン酸の水素の少なくとも一部をナトリウム及び／又は亜鉛に置換し、織編物に含まれるナトリウム及び／又は亜鉛の含有量を３００〜７０００ｍｇ／ｋｇに調整する工程を含むことを特徴とする消臭性セルロース繊維織編物の製造方法。
【発明の詳細な説明】
【技術分野】
【０００１】
本発明は、肌着、寝具、作業服、ユニフォーム、ドレスシャツ、ブラウス、スポーツシャツ、靴下、手袋等の衣料品や生活資材に用いられる汗消臭性に優れたセルロース繊維織編物およびその製造方法に関するものである。
【背景技術】
【０００２】
セルロース繊維を改質するためにセルロース繊維に親水性ビニル系モノマーをグラフト重合することが提案されている（特許文献１参照）。
【０００３】
また、セルロース繊維に消臭性を付与する試みも従来から各種提案されている。例えば、親水性ビニル系モノマー（カルボン酸系ビニル化合物）がグラフト重合されたセルロース繊維を含有し、光触媒機能を有する金属化合物を付与した消臭性セルロース系繊維構造物が提案されている（特許文献２参照）。
【０００４】
この繊維構造物は、カルボキシル基とカルボン酸のアルカリ金属塩基を適度に（生地ｐＨとして中性域に）バランスさせることにより、アンモニアのような塩基性低分子化合物と、酢酸、イソ吉草酸等の低級脂肪酸の両臭気物質に対して同時に優れた消臭性を示すが、アルカリ性の家庭用洗剤で洗濯を繰返すと、このバランスが崩れて塩基性低分子化合物に対する消臭性が低下する場合があった。
【０００５】
また、特許文献３では、硫化水素やメチルメルカプタンなどのチオール基を含む化合物に対する消臭性を付与する方法として、酸基含有ビニルモノマーのアルカリ金属及び／又はアルカリ土類金属の塩と、酸基含有ビニルモノマーの亜鉛塩とがモル比として５：９５〜９５：５の割合でグラフトされているグラフト化繊維が提案されている。しかし、この方法を採用しても、酸と塩基性低分子化合物の両方に対して洗濯耐久性のある消臭性能を得るのは難しかった。
【先行技術文献】
【特許文献】
【０００６】
【特許文献１】特開平６−１８４９４１号公報
【特許文献２】特開２００１−１７２８６８号公報
【特許文献３】特開２００４−２９２９５６号公報
【発明の概要】
【発明が解決しようとする課題】
【０００７】
本発明は、かかる従来技術の問題を克服するためになされたものであり、布帛の風合いを損ねることがなく、アンモニアのような塩基性臭気や、酢酸、イソ吉草酸等の低級脂肪酸系の臭気の両方において、具体的には汗臭において、家庭洗濯での耐久性が高い消臭性を持つセルロース繊維織編物及びその製造方法を提供することを目的とする。
【課題を解決するための手段】
【０００８】
本発明者らは、従来技術のように、洗濯初期に酸及び塩基性低分子化合物の両方に優れた消臭性を得られたとしても、洗濯の繰返しにより、酸及び塩基性の臭気に対する消臭性能のバランスが崩れて、一方の臭気成分の消臭性が低下してしまうという問題を解決するために鋭意検討した結果、セルロース繊維に対してカルボン酸系ビニル系モノマーを高い比率でグラフト重合した上で、カルボン酸塩としてアルカリ金属及び／又は特定の二価金属を好適な範囲で繊維に含有させることによって、家庭洗濯を繰返しても、酸・塩基性臭気の両方の消臭性能を高レベルで維持できることを見いだし、本発明の完成に至った。
【０００９】
即ち、本発明は、以下の（１）〜（４）の構成を有するものである。
（１）カルボン酸系ビニル系モノマーを１５〜４５％のグラフト率でグラフト重合したセルロース繊維を５〜５０重量％含有し、かつナトリウム及び／又は亜鉛を３００〜７０００ｍｇ／ｋｇ含有し、ナトリウムを３００〜２０００ｍｇ／ｋｇ含有し、更に赤外線分光スペクトルにおけるカルボン酸由来の吸収ピークの吸光度Ａに対するカルボン酸金属塩に由来する吸収ピークの吸光度Ｂの比率（Ｂ／Ａ）が０．０１〜０．３であることを特徴とする消臭性セルロース繊維織編物。
（２）カルボン酸系ビニル系モノマーを１５〜４５％のグラフト率でグラフト重合したセルロース繊維を５〜５０重量％含有し、かつナトリウム及び／又は亜鉛を３００〜７０００ｍｇ／ｋｇ含有し、亜鉛を３０００〜６５００ｍｇ／ｋｇ含有し、更に赤外線分光スペクトルにおけるカルボン酸由来の吸収ピークの吸光度Ａに対するカルボン酸金属塩に由来する吸収ピークの吸光度Ｂの比率（Ｂ／Ａ）が０．０１〜０．３であることを特徴とする消臭性セルロース繊維織編物。
（３）洗濯３０回後の酢酸の消臭性が８５％以上であり、イソ吉草酸の消臭性が９０％以上であり、アンモニアの消臭性が７０％以上であることを特徴とする請求項（１）または（２）に記載の消臭性セルロース繊維織編物。
（４）ワタ状態のセルロース繊維にカルボン酸系ビニル系モノマーを１５〜４５％のグラフト率でグラフト重合させる工程、及びグラフト重合された繊維をナトリウム塩で中和し、さらに所望により亜鉛塩の水溶液に含浸して、グラフト重合したカルボン酸系ビニル化合物のカルボン酸の水素の少なくとも一部をナトリウム及び／又は亜鉛に置換し、織編物に含まれるナトリウム及び／又は亜鉛の含有量を３００〜７０００ｍｇ／ｋｇに調整する工程を含むことを特徴とする消臭性セルロース繊維織編物の製造方法。
【発明の効果】
【００１０】
本発明によれば、汗消臭性（即ち、酸・塩基性臭気の両方の消臭性）に優れ、かつ家庭洗濯を繰返しても汗臭に対する消臭バランスが崩れないといった洗濯耐久性にも優れた消臭性セルロース繊維織編物を提供することができる。
【発明を実施するための形態】
【００１１】
以下、本発明の消臭性セルロース繊維織編物について具体的に説明する。
本発明の織編物は、カルボン酸系ビニル系モノマーを１５〜４０％の高いグラフト率でグラフト重合したセルロース繊維を５〜５０重量％含有するものである。
【００１２】
本発明において使用されるセルロース繊維は、セルロース骨格の高分子構造を持つ繊維であり、例えば木綿、麻等の天然セルロース繊維、リヨセル、ビスコースレーヨン、ポリノジック、ハイウェットモジュラス等の再生セルロース（溶剤紡糸セルロースを含む）、銅アンモニアレーヨン、ジアセテート、トリアセテート等の半合成繊維が挙げられる。このうち特に好ましいのは再生セルロースや木綿である。本発明の織編物においては、グラフト重合された繊維以外に、グラフト重合されていない通常のセルロース繊維、ポリエステル繊維、ポリアミド繊維、アクリル繊維等の合成繊維、半合成繊維、シルク、羊毛等の天然繊維などを混用することができる。
【００１３】
セルロース繊維にグラフト重合されるカルボン酸系ビニル系モノマーは、分子構造内に重合性のビニル基を有し、且つカルボン酸および／またはその塩を有するモノマーであり、具体的には、アクリル酸、メタクリル酸、マレイン酸、クロトン酸、ブテントリカルボン酸およびこれらの金属塩等が挙げられる。グラフト重合性の点でメタクリル酸およびアクリル酸が好ましい。また、これらのモノマーは単独もしくは２種以上を使用しても良い。また、カルボン酸以外のビニル化合物を含んでも構わない。
【００１４】
セルロース繊維におけるカルボン酸系ビニル系モノマーのグラフト率は１５〜４５％の高率であることが必要である。グラフト率の下限は１７％であることが好ましく、１８％であることがより好ましい。また、グラフト率の上限は４０％であることが好ましく、３５％であることがより好ましく、３０％であることがさらに好ましい。グラフト率を上記範囲とすることによって、洗濯耐久性に優れた消臭効果を示すことができる。グラフト率が１５％未満では、未洗濯で優れた消臭効果が得られたとしても、繰返し洗濯により酸、塩基系臭気の両方の臭気に対する消臭バランスが崩れてしまい、汗消臭に対する十分な性能が得られにくい。また、４５％を超えると、綿の硬化や強伸度の低下が起こり、後の紡績工程の工程通過が悪くなる。なお、このグラフト率は下記式で求めることができる。
グラフト率（％）＝（重合したグラフトポリマーの重量）／（重合前のセルロース繊維の重量）×１００（但し、この重量は絶乾時重量である。）
【００１５】
グラフト重合されたセルロース繊維は、その後、苛性ソーダや炭酸ナトリウム等のアルカリ性物質を使って中和処理することによって、塩基性低分子化合物と低級脂肪酸の両臭気物質に対して、同時に優れた消臭効果を示すことができる。カルボン酸系ビニル系モノマーでグラフト重合されたセルロース繊維は、中和することによって、カルボン酸型［−ＣＯＯＨ］およびアルカリ金属塩型（［−ＣＯＯＮａ］や［−ＣＯＯＫ］等）のように、酸型／金属塩型の両方の基を存在させることができ、これにより、アンモニアおよびアミン化合物のような塩基性臭気と、酢酸、イソ吉草酸等の低級脂肪酸の両臭気物質に対して同時に高い消臭効果を得ることができる。
【００１６】
また、更に亜鉛塩のような二価金属塩をセルロース繊維に添加することにより、この酸型カルボキシル基及び又はアルカリ金属塩型カルボキシル基を二価の金属塩型のカルボキシル基に置換することができる。二価金属塩としては、例えば亜鉛塩や銅塩が好ましいが、処理したセルロース繊維の変色が少ない点で亜鉛塩がより好ましい。亜鉛塩としては、酢酸亜鉛、硫酸亜鉛等を用いることができ、水への溶解性や毒性の点から酢酸亜鉛が好ましい。
【００１７】
また、二価金属塩を添加する方法としては、吸尽加工、パディング加工、スプレー加工、浸漬加工等が挙げられるが、繊維内部まで付着させやすい吸尽加工が好ましい。吸尽加工は常温〜１３５℃の加工温度で実施することができる。加工温度は常温〜９９℃が好ましく、常温〜６０℃がより好ましい。吸尽加工は、所定の濃度に調整した金属塩水溶液に繊維を浸漬し、所定の温度および時間で処理することにより、二価金属イオンをカルボキシル基の水素イオン又はアルカリ金属イオンと置換させることによって行われる。二価金属塩で処理する工程は、グラフト重合処理をした後の工程であればワタ、糸、布帛のどの工程で行っても良いが、好ましくは布帛になった後に行うのがよく、より好ましくは染色後に行うのが良い。通常、染色後は、堅牢度を向上させるためにフィックス剤（ＦＩＸ剤）で処理を行なうが、本発明者らが検討した結果、二価金属塩で処理すると堅牢度を向上させる効果があることがわかった。即ち、本発明の二価金属塩で処理した織編物はＦＩＸ剤の処理をしなくても良好な湿潤堅牢度を得ることができる。この理由は、二価金属塩が、隣接するカルボキシル基同士を電気的に強く引きつける効果を持つため、染料を繊維内部に閉じ込めて抜けにくくしているためである。
【００１８】
本発明の織編物においては、グラフト重合によって導入されたカルボキシル基の状態が極めて重要である。グラフト重合されてセルロース繊維に導入されたカルボキシル基は酸型（［−ＣＯＯＨ］）と金属塩型（［−ＣＯＯＮａ］や［−ＣＯＯ−］２Ｚｎ２＋等）の状態で存在するが、本発明では、この酸型と金属塩型の存在比率を一定の範囲に制御することが必要である。
【００１９】
繊維中のカルボキシル基の酸型と金属塩型の存在比率は赤外線分光スペクトル（ＩＲスペクトル）で測定することができる。ＩＲスペクトルにおける１７０９ｃｍ−１付近に位置するピークの吸光度は、酸型のカルボキシル基（［−ＣＯＯＨ］）に由来する吸収である。ＩＲスペクトルにおける１５４５ｃｍ−１付近に位置するピークの吸光度は、金属塩型のカルボキシル基（即ち、カルボン酸［−ＣＯＯＨ］が［−ＣＯＯＮａ］等のアルカリ金属塩になったとき）に由来する吸収である。前記カルボン酸／アルカリ金属塩のバランスの調整は、一般的な有機や無機の酸、アルカリを用いて、セルロース繊維を浸漬した水溶液の液ｐＨを調整することによって行うことができる。このときに使用可能な酸としては、酢酸や蓚酸、塩酸等が挙げられ、アルカリとしては、重炭酸ナトリウム、炭酸ナトリウム、燐酸ナトリウム、水酸化ナトリウム等が挙げられる。
【００２０】
本発明の織編物のカルボン酸系ビニル系モノマーでグラフト重合したセルロース繊維では、ＩＲスペクトルにおいて、酸型カルボキシル基に由来するピークの吸光度Ａに対するカルボキシル基のアルカリ金属塩に由来するピークの吸光度Ｂの比率（Ｂ／Ａ）は、０．０１〜０．３の範囲にあることが必要である。より好ましくは０．０３〜０．３、更に好ましくは０．０５〜０．２５である。この範囲であれば、汗臭に対して洗濯耐久性のある消臭効果を十分に得ることができる。前記吸光度比の適正な範囲からずれると、アンモニアおよびアミン化合物のような塩基性低分子化合物と、酢酸、イソ吉草酸等の低級脂肪酸のどちらかに対する消臭効果が低下しやすい。なお、ワタ又は糸でグラフト重合されたセルロース繊維を用いた織編物は、通常の染色加工の工程で下晒、染色されることが多いが、この際に酸型カルボキシル基と金属塩型カルボキシル基の存在比率のバランスが崩れてしまうので、前述の酸又はアルカリで中和処理を行い、両者のバランスを戻すことが必要である。中和処理を終えたときの液ｐＨは、好ましくは４〜１０、より好ましくは５〜９、更に好ましくは６〜８に調整すれば良い。これにより、カルボキシル基の酸型と金属塩型の存在比率のバランス（吸光度の比率（Ｂ／Ａ））を上記の範囲に制御することができる。こうして後加工を行い仕上げた後の生地ｐＨは５．０〜９．０とする。好ましくは６．０〜８．０とする。この生地ｐＨ範囲が５未満の場合又は９を超える場合、酸又は塩基の消臭バランスが低下しやすい。
【００２１】
カルボン酸系ビニル系モノマーでグラフト重合された繊維の酸型カルボキシル基を金属塩型に置換するとき、金属塩がアルカリ金属の場合はセルロース繊維総重量に対して好ましくは１００〜３０００ｍｇ／ｋｇ、より好ましくは３００〜２０００ｍｇ／ｋｇ、更に好ましくは５００〜１５００ｍｇ／ｋｇの範囲にするのがよい。アルカリ金属としては、ナトリウム、カリウム等が挙げられるが、ナトリウムが消臭性能の点で好ましく用いられる。また、カルボン酸系ビニル系モノマーでグラフト重合された繊維の酸型カルボキシル基及び／又はアルカリ金属塩型カルボキシル基を二価金属塩に置換する場合の二価金属は、セルロース繊維総重量に対して好ましくは１０００〜７０００ｍｇ／ｋｇ、より好ましくは３０００〜６５００ｍｇ／ｋｇの範囲にするのがよい。なお、二価金属でカルボキシル基のアルカリ金属を置換した場合、繊維中のアルカリ金属塩は上記の範囲を下回っても構わない。二価金属としては、亜鉛、銅等が好ましく用いられる。特に、亜鉛を使用すると変色が少なく好ましい。ここで、セルロース繊維中のナトリウム、亜鉛等の金属含有量は、ＩＰＣ発光法により求めることができる。
【００２２】
本発明の織編物においては、セルロース繊維のグラフト率と、導入したカルボキシル基の酸型／金属塩型の比率の二つの要件が非常に重要であるが、製品からグラフト加工セルロースのグラフト率を測定することは難しいため、グラフト加工製品（生地，糸，ワタ等）における特定金属の含有量と、酸型／金属塩型の比率の二つの指標を用いて、本発明で規定した範囲内にあるかを間接的に判断することができる。これにより、出来上がった製品においても品質確認を容易に行うことができる。
【００２３】
グラフト重合されたセルロース繊維は、例えばワタの状態でグラフト重合処理を行った場合、他の繊維と混紡、混繊等の方法で混用してから織編物に使用することができる。他の繊維としては、グラフト重合されていないセルロース繊維（即ち、未加工綿）や、前記例示したセルロース繊維以外の合成繊維、半合成繊維、天然繊維が挙げられる。
【００２４】
グラフト重合されたセルロース繊維の織編物における使用比率（混用率）は高くなるほど、塩基性低分子化合物や低級脂肪酸に対する消臭効果は大きくなるが、混用率が高すぎると風合いが硬くなり淡色化する傾向がある。これらのことを考慮すると、織編物における使用比率の下限は５重量％、好ましくは１０重量％であり、また、上限は５０重量％、好ましくは４５重量％である。コストと性能のバランスから、使用比率は１０〜４５重量％の範囲にあることが好ましい。
【００２５】
本発明の編織物は、基本的には組織に制限は無く、編地ではフライス組織や片袋組織、織物では平織りやサテン組織を一般的に用いることができる。
【００２６】
本発明の織編物の目付は８０ｇ／ｍ２以上が好ましく、より好ましくは１１０ｇ／ｍ２以上、さらに好ましくは１２０ｇ／ｍ２〜２５０ｇ／ｍ２の範囲である。８０ｇ／ｍ２未満の場合、消臭性セルロース繊維の絶対重量が少なくなるため、高い消臭性能を十分に発揮できない可能性がある。また、２５０ｇ／ｍ２より重い場合は、衣料用途としては重すぎて実用的ではない。
【００２７】
本発明の織編物は、グラフト重合されたセルロース繊維をその織編物の単位面積（ｍ２）あたり、好ましくは１０〜２００ｇ／ｍ２、より好ましくは１５〜１５０ｇ／ｍ２、更に好ましくは２０〜１００ｇ／ｍ２含む。上記範囲より少ないと十分な消臭性を得られない可能性があり、２００ｇ／ｍ２より多いと性能は十分であるが、コストが高くなりすぎたり、風合が硬くなったりしやすい。
【００２８】
次に、本発明の消臭性セルロース繊維織編物の製造方法について説明する。
本発明では、セルロース繊維をグラフト重合処理する方法として、ワタの状態でオーバーマイヤー染色機等を用いてグラフト重合処理を行う方法、糸としてカセやチーズの形態でグラフト重合処理を行う方法、更には織編物をビーム染色機を用いたり、スチーマを使って連続工程で処理する方法等が利用できるが、本発明ではワタの状態で処理する方法を好ましく使用できる。これは、他の繊維と混用することで工程通過性や消費性能を向上させやすく、品質の安定したものが得られやすいためである。
【００２９】
本発明の消臭性セルロース繊維織編物の製造方法として、例えばワタの状態でグラフト重合する場合は、セルロース繊維のワタにカルボン酸系ビニル系モノマーをグラフト重合させる工程、カルボン酸系ビニル系モノマーがグラフト重合されたセルロース繊維を用いて織編物を作製する工程、及びグラフト重合して導入されたカルボキシル基を中和処理する工程を含むものが挙げられる。この方法には更に亜鉛塩等の二価金属塩の水溶液で処理する工程を含んでもよい。
【００３０】
ワタの状態のセルロース繊維にカルボン酸系ビニル系モノマーをグラフト重合させる工程に用いる機械は特に限定されないが、オーバーマイヤー加工機等の加工浴中に浸漬して加熱処理することが好ましい。グラフト重合に先だって精練・漂白等を通して、セルロース繊維に含まれる夾雑物はあらかじめ除去しておくことが好ましい。加工浴には、グラフト率が１５〜４５％となるようにカルボン酸系ビニル系ポリマーを含有させておく。溶媒は特に限定されないが、水を用いることが好ましい。グラフト重合の処理条件は、通常５０℃〜１５０℃で５分〜１８０分であり、好ましくは６０℃〜１２０℃で３０分〜１２０分である。加工雰囲気は窒素ガス雰囲気であることが好ましい。重合方法としては、熱エネルギー以外に、放射線、電子線、紫外線、マイクロウェーブ等の活性エネルギー線を利用する方法を採用することができる。
【００３１】
カルボン酸系ビニル系モノマーと共に使用される重合開始剤としては、過酸化水素と二価鉄塩などのレドックス系、有機過酸化物や過硫酸カリウムやアンモニウムなどの過酸化物、２，２−アゾビス塩酸塩などのアゾ系重合開始剤、硝酸二アンモニウムセリウムなどのセリウム塩などが使用できる。重合開始剤は、加工浴中に添加する方法や予め繊維に付与する方法等が採用できる。
【００３２】
前記したようにワタの状態でグラフト重合されたセルロース繊維は、他の繊維と混紡、混繊等で混用して使用することによって、風合い硬化や淡色化傾向が少なく、堅牢度の低下も極力抑えたセルロース繊維織編物が得られる。一方、織物、編物の状態でグラフト重合を実施しても構わないが、反応効率が悪くなったり、加工斑が目立ちやすくなるので、高いグラフト率を得ることが難しくなる。グラフト重合させた後、重合開始剤の失活処理と洗浄処理、油剤付与、乾燥処理などを必要に応じて実施することができる。
【００３３】
ワタの状態でグラフト重合されたセルロース繊維から織編物を作製する工程では、グラフト重合されたセルロース繊維は、未加工綿や前記例示した合成繊維、半合成繊維、天然繊維などの他の繊維と混紡、混繊等を行った後で織編物に使用する。紡績糸として、グラフト重合されたセルロース繊維と未加工綿および／または他の繊維とを混綿して、通常の方法で紡績糸にした上で使用することができる。前記紡績糸を単独あるいは他の繊維からなる紡績糸や長繊維と共に生地に用いることもできる。
【００３４】
本発明の消臭性セルロース繊維織編物は、上述の特定の消臭性セルロース繊維を用いたものであり、風合いと消臭性に優れ、かつ家庭洗濯を繰返しても汗臭に対する消臭バランスが崩れずに洗濯耐久性が極めて高いものである。その具体的な使用例としては、肌着、寝具、作業服、ユニフォーム、ドレスシャツ、ブラウス、スポーツシャツ、カーテン、靴下、手袋等が挙げられる。
【実施例】
【００３５】
次に、実施例によって本発明を詳細に説明するが、本発明はこれらに限定されるものではなく、本発明の目的を逸脱しない範囲で適宜変更実施が可能である。
【００３６】
本発明の実施例および比較例における織編物の評価方法は以下の通りである。
初期および洗濯３０回後のアンモニア、酢酸、イソ吉草酸の消臭性は、（社）繊維評価技術協議会消臭加工繊維製品認証基準、機器分析実施マニュアル（検知管法、ガスクロマトグラフィー法）に基づいて行った。
【００３７】
＜洗濯方法＞
ＪＩＳ−Ｌ−０２１７の１０３法に準じて、３０回の洗濯を行った。
【００３８】
＜アンモニア消臭率の測定＞
テドラーバック（ポリフッ化ビニリデンフィルム製）に織編物１０ｃｍ×１０ｃｍを入れて密封し、アンモニアを１００ｐｐｍの濃度になるように封入し、１２０分間放置した後、ガス検知管を使用してアンモニア濃度を測定した。濃度の減少率から、アンモニアの消臭率を算出した。
【００３９】
＜酢酸消臭率の測定＞
テドラーバック（ポリフッ化ビニリデンフィルム製）に織編物１０ｃｍ×１０ｃｍを入れて密封し、酢酸を５０ｐｐｍの濃度になるように封入し、１２０分間放置した後、ガス検知管を使用して酢酸濃度を測定した。濃度の減少率から、酢酸の消臭率を算出した。
【００４０】
＜イソ吉草酸消臭率の測定＞
テドラーバック（ポリフッ化ビニリデンフィルム製）に織編物６ｃｍ×８ｃｍを入れて密封し、さらに窒素ガスを２Ｌ入れた。その後、イソ吉草酸を約３８ｐｐｍの濃度になるように封入し、１２０分間放置した後、ガスクロマトグラフィー法にてイソ吉草酸濃度を測定した。濃度の減少率から、イソ吉草酸の消臭率を算出した。
【００４１】
＜消臭評価＞
洗濯３０回後で酢酸、イソ吉草酸、アンモニアの消臭性能が消臭性能１を満たすが消臭性能２を満たさない場合は○、消臭性能２を満たす場合は◎、消臭性能１を満たさない場合は×と判定した。
○消臭性能１：酢酸消臭率≧８５％，イソ吉草酸≧９０％，アンモニア消臭率≧７０％
◎消臭性能２：酢酸消臭率≧９０％，イソ吉草酸≧９５％，アンモニア消臭率≧８０％
【００４２】
＜風合いの評価＞
織編物の風合い（柔らかさ）は、専門家により下記の３段階評価法に基づいて評価した。
○：硬くない。
△：若干硬い。
×：硬い。
【００４３】
＜生地ｐＨの測定＞
ＪＩＳ−Ｌ−１０９６に準拠して測定した。
【００４４】
＜ＩＲスペクトルの測定＞
測定機器
ＦＴ−ＩＲ分析装置  Ｄｉｇｉｌａｂ社製  ＦＴＳ７０００
検出器  ＭＣＴ  分解能８ｃｍ−１  積算回数１２８回
赤外顕微鏡  Ｄｉｇｉｌａｂ社製  ＵＭＡ６００
（吸光度の求め方：１７０９ｃｍ−１付近のピークの吸収より高波数側の最初の谷付近と１５４５ｃｍ−１のピークの吸収より低波数側の最初の谷付近を結ぶ接線をベースラインとし、１７０９ｃｍ−１付近のピークトップにおけるベースラインからの高さを１７１１ｃｍ−１の吸光度、１５４５ｃｍ−１付近のピークトップにおけるベースラインからの高さを１５５８ｃｍ−１の吸光度とする。明確な吸収ピークが観測されない場合は、１７１１ｃｍ−１もしくは１５５８ｃｍ−１の位置でのベースラインからの高さをその吸収の吸光度とする。）
【００４５】
測定方法
織編物より紡績糸を抜きだし、繊維をほぐした後、圧力をかけフィルム状に成型し、ＫＢｒ板上に載せて、顕微透過法によりＩＲスペクトルを測定した。それぞれから得られたスペクトルより、１７１１ｃｍ−１（カルボン酸に由来する吸収）の吸光度に対する１５５８ｃｍ−１（カルボン酸アルカリ金属塩に由来する吸収）の吸光度の比を次式により求めた。
吸光度比＝１５５８ｃｍ−１の吸光度／１７１１ｃｍ−１の吸光度
なお、生地ｐＨはカルボン酸と金属塩の量比によって決まってくるので、生地ｐＨが同じであれば、前記吸光度比も同じとなる。
【００４６】
＜ＩＣＰ発光測定による繊維中の金属濃度の測定＞
試験試料の準備
１．繊維試料を秤量して白金製るつぼに入れる。電気コンロで繊維を炭化したあと、マッフル炉で５５０℃×８時間の条件で灰化した。
２．灰化後のサンプルを６Ｍ塩酸で酸処理の後、１．２Ｍ塩酸により２０ｍｌに定容した。
測定
ＩＣＰ発光分光分析法により試料中の金属濃度を求めた。
測定装置：ＳＰＥＣＴＯＲＯ社製ＣＩＲＯＳ−１２０
プラズマ出力：１４００Ｗ
プラズマガス：１３．０Ｌ／分
補助ガス：２．０Ｌ／分
ネブライザー：クロスフローネブライザー
チャンバー：サイクロンチャンバー
測定波長  Ｎａ：５８８．９９５ｎｍ，Ｚｎ：２１３．８５６ｎｍ
【００４７】
＜グラフト率（ＧＴ率）の測定＞
グラフト率（ＧＴ率）は、グラフト重合反応前の繊維の絶乾重量（Ｗ０）から、グラフト重合して水酸化ナトリウム水溶液で処理した後の絶乾重量（Ｗ１）への重量増加率を下記式に基づいて計算した。
グラフト率（ＧＴ率）＝１００％×（Ｗ１−Ｗ０）／Ｗ０
試料ワタは、グラフト加工前のワタをおおよそ２０ｇ採取して秤量瓶に入れ、絶乾してから標準状態に設定した環境試験室に２４時間放置した後の試料重量（Ｗ０）を精秤する。このワタを綿金巾３号の晒布の袋に入れて、ｎ＝３でオーバーマイヤー染色機でワタグラフト加工時に加工ワタ本体と一緒に同時処理して水洗後に取出す。取出した試料を乾燥させて、金巾袋から試料を全部取出して秤量瓶に入れて、標準状態で放置して水分率が平衡水分になるまで放置したあと、秤量して上記式からグラフト率を求める。
【００４８】
（実施例１）
精練されたレーヨン短繊維（ダイワボウレーヨン製ブライトタイプ、０．６Ｔデシテックス、繊維長３２ｍｍ）を鈴木製作所のオーバーマイヤー染色機に１００ｋｇ浸漬し、処方１にて８０℃で２時間処理した。その後、湯洗、水洗して繊維と反応していないモノマー及びポリマーを除去した。その後、炭酸ナトリウム５ｇ／Ｌ，浴比１：１０，６０℃×１０分の条件で中和処理を行った上で更に水洗を行った。最後の水洗液のｐＨは６．５であった。得られた改質繊維のグラフト率は１８．３％であった。このワタ状態の繊維を赤外線分光スペクトル分析したところ、カルボン酸由来の吸収ピークの吸光度に対するカルボン酸金属塩に由来する吸収ピークの吸光度の比率は０．１１であった。グラフト加工されたレーヨン短繊維と綿コーマスライバーをＯＨＡＲＡ製混打綿機を用いて混綿した後に石川製作所カード機を用いてカードスライバーとした。
【００４９】
処方１
過酸化水素：０．４８％ｓｏｌｕｔｉｏｎ、
硫酸第一鉄アンモニウム六水和物：０．０５％ｓｏｌｕｔｉｏｎ、
メタクリル酸：４．０％ｓｏｌｕｔｉｏｎ、
キレストＮＴＢ：０．０５％ｓｏｌｕｔｉｏｎ、
硫酸（６０°Ｂｅ′）：０．０８％ｓｏｌｕｔｉｏｎ
液量９４０Ｌ、浴比  １：９．４
【００５０】
別途、綿（東洋紡製スーピマ）を混打綿機、カード機、コーマ機を経てコーマスライバーを作った。上記のグラフト加工されたレーヨン短繊維カードスライバー３０重量％と綿コーマスライバー７０重量％とを合わせて原織機製錬条機に２回通して２５０ゲレン／６ｙｄのスライバーとした。更にこのスライバーを豊田自動織機製粗紡機に通して８０ゲレン／１５ｙｄの粗糸を作成した。そして、豊田自動織機製リング精紡機を用いてドラフト４０倍、トラベラ回転数９０００ｒｐｍで紡出して英式番手６０′ｓの紡績糸を得た。そのときの撚係数（Ｋ）は３．８（撚数２９Ｔ／ｉｎ）であった。この紡績糸を用いて１８′′−１８Ｇのフライス機（永田精機製）によりフライスを編成した。編成時の条件は、編成糸長で４７０ｍｍ／１００Ｗとした。編成されたフライス編地を（株）ニッセンのスイングエースを用いて開反せず後加工処方１で加工した。
【００５１】
後加工処方１
処理条件：浴比１：１５  ９５℃×４０分
精練漂白：浸透精練剤  １ｇ／Ｌ、金属封鎖剤  １ｇ／Ｌ、浴中柔軟剤  １ｇ／Ｌ、
過酸化水素  ９ｇ／Ｌ、アルカリ  ６ｇ／Ｌ
中和処理：１０％酢酸  １ｇ／Ｌ、酢酸亜鉛  ０．０１ｇ／Ｌ
【００５２】
湯洗い後、中和処理を行い、十分に水洗いした。その後、液中にて柔軟剤で柔軟処理を施した後、処理機から取出した。遠心脱水し、シュリンク乾燥し、ヒートセットにて丸仕上げし、目付１１２ｇ／ｍ２の編地を得た。この編地中のグラフト重合処理されたセルロース（ＧＴセルロース）の理論含有重量は３３．６ｇ／ｍ２である。生地ｐＨは６．５であった。
【００５３】
この編地の赤外線分光スペクトルの測定を行ったところ、カルボン酸由来の吸収ピークの吸光度に対するカルボン酸金属塩に由来する吸収ピークの吸光度の比率は０．１１であった。また、ＩＣＰ発光分光分析法によるナトリウム含有量は５５０ｍｇ／ｋｇであった。亜鉛含有量は１９ｍｇ／ｋｇと微量に検出されるのみであった。この生地のＪＡＦＥＴ基準で定められている洗濯方法で３０回洗濯後の消臭性を測定したところ、消臭率が酢酸９５％、アンモニア９１％、イソ吉草酸９６％と優れた結果を得た。実施例１の素材、加工の詳細、性量・性能、評価結果を表１に示す。
【００５４】
（実施例２）
精練されたスーピマ綿を実施例１の染色機に１００ｋｇ浸漬し、処方１にて８０℃で２時間処理した。その後、湯洗、水洗してモノマー及びホモポリマーを除去して乾燥した。得られた改質繊維のグラフト率は１８．３％であった。
【００５５】
グラフト加工された綿を実施例１と同様に混綿・カードしてカードスライバーを作成した。別途、綿（東洋紡製スーピマ）を混打綿機、カード機、コーマ機を経てコーマスライバーを作成した。グラフト綿のカードスライバー３０重量％と綿コーマスライバー７０重量％を用いて、練条機で混紡し、粗紡機、精紡機を経て３０′ｓの糸を得た。その時の撚係数Ｋは３．８（撚数２１Ｔ／ｉｎ）であった。この紡績糸を用いて１８′′−１８Ｇのフライス機（永田精機製）によりフライスを編成した。編成時の条件は、編成糸長で５５０ｍｍ／１００Ｗとした。編成されたフライス編地を実施例１と同様の加工により仕上げ、最終的に生地の目付は１６５ｇ／ｍ２となった。この編地中のＧＴセルロースの理論含有重量は４９．５ｇ／ｍ２である。生地ｐＨは６．５であった。この生地のＪＡＦＥＴ基準で定められている洗濯方法で３０回洗濯後の消臭性を測定したところ、消臭率が酢酸９４％、アンモニア８４％、イソ吉草酸９７％と優れた結果を得た。実施例２の素材、加工の詳細、性量・性能、評価結果を表１に示す。
【００５６】
（実施例３）
実施例２と同じ方法にて得られたグラフト加工綿のスライバー３０重量％と通常綿のコーマスライバー（東洋紡製スーピマ）７０重量％を実施例１と同じ方法で練条機で混紡した。次に粗紡機、精紡機を経て６０′ｓの糸を得た。その時の撚係数Ｋは３．８（撚数２９Ｔ／ｉｎ）であった。この糸とエステル加工糸８４デシテックス３６フィラメントを１：１で交編し１８′′−１８Ｇフライスを編成した。この生地を実施例１と同様の加工で仕上げ、目付１２５ｇ／ｍ２の編地を得た。この編地中のＧＴセルロースの理論含有重量は２０．３ｇ／ｍ２である。生地ｐＨは６．５であった。この生地のＪＡＦＥＴ基準で定められている洗濯方法で３０回洗濯後の消臭性を測定したところ、消臭率が酢酸８８％、アンモニア７１％、イソ吉草酸９５％と優れた結果を得た。実施例３の素材、加工の詳細、性量・性能、評価結果を表１に示す。
【００５７】
（実施例４）
精練されたスーピマ綿を実施例１の染色機に１００ｋｇ浸漬し、処方２にて８０℃で２時間処理した。その後、湯洗、水洗してモノマー及びホモポリマーを除去して乾燥した。得られた改質繊維のグラフト率は３０％であった。
【００５８】
処方２
過酸化水素：０．４８％ｓｏｌｕｔｉｏｎ、
硫酸第一鉄アンモニウム六水和物：０．０５％ｓｏｌｕｔｉｏｎ、
メタクリル酸：７．０％ｓｏｌｕｔｉｏｎ、
キレストＮＴＢ：０．０５％ｓｏｌｕｔｉｏｎ、
硫酸（６０°Ｂｅ′）：０．０８％ｓｏｌｕｔｉｏｎ
液量９４０Ｌ、浴比１：９．４
【００５９】
グラフト加工された綿を実施例１と同様にカードスライバーとした。カードスライバー１５重量％と綿（東洋紡製スーピマ）のコーマスライバー８５重量％を実施例２と同じ方法で練条機で混紡し、粗紡機、精紡機を経て３０′ｓの糸を得た。その時の撚係数Ｋは３．８（撚数２１Ｔ／ｉｎ）であった。この紡績糸を用いて１８′′−１８Ｇのフライス機（永田精機製）によりフライスを編成した。編成時の条件は、編成糸長で５５０ｍｍ／１００Ｗとした。編成されたフライス編地を実施例１と同様の加工により仕上げ、最終的に生地の目付は１６３ｇ／ｍ２となった。この編地中のＧＴセルロースの理論含有重量は２４．５ｇ／ｍ２である。生地ｐＨは６．５であった。この生地のＪＡＦＥＴ基準で定められている洗濯方法で３０回洗濯後の消臭性を測定したところ、消臭率が酢酸９３％、アンモニア７８％、イソ吉草酸９５％と優れた結果を得た。実施例４の素材、加工の詳細、性量・性能、評価結果を表１に示す。
【００６０】
（実施例５）
精練されたスーピマ綿を実施例１の染色機に１００ｋｇ浸漬し、処方３にて８０℃で２時間処理した。その後、湯洗、水洗してモノマー及びホモポリマーを除去して乾燥した。得られた改質繊維のグラフト率は４０％であった。
【００６１】
処方３
過酸化水素：０．４８％ｓｏｌｕｔｉｏｎ、
硫酸第一鉄アンモニウム六水和物：０．０５％ｓｏｌｕｔｉｏｎ、
メタクリル酸：９．０％ｓｏｌｕｔｉｏｎ、
キレストＮＴＢ：０．０５％ｓｏｌｕｔｉｏｎ、
硫酸（６０°Ｂｅ′）：０．０８％ｓｏｌｕｔｉｏｎ
液量９４０ｌ、浴比１：９．４
【００６２】
グラフト加工された綿のカードスライバー１５重量％と綿（東洋紡製スーピマ）のコーマスライバー８５重量％を実施例２と同じ方法で練条機で混紡し、粗紡機、精紡機を経て３０′ｓの糸を得た。その時の撚係数Ｋは３．８（撚数２１Ｔ／ｉｎ）であった。この紡績糸を用いて１８′′−１８Ｇのフライス機（永田精機製）によりフライスを編成した。編成時の条件は、編成糸長で５５０ｍｍ／１００Ｗとした。編成されたフライス編地を実施例１と同様の加工により仕上げ、最終的に生地の目付は１６６ｇ／ｍ２となった。このＧＴセルロースの理論含有重量は２４．９ｇ／ｍ２である。生地ｐＨは６．５であった。この生地のＪＡＦＥＴ基準で定められている洗濯方法で３０回洗濯後の消臭性を測定したところ、消臭率が酢酸９８％、アンモニア８６％、イソ吉草酸９７％と優れた結果を得た。実施例５の素材、加工の詳細、性量・性能、評価結果を表１に示す。
【００６３】
（実施例６）
実施例２のグラフト加工された綿を用いたカードスライバー１５重量％と綿（東洋紡製スーピマ）のコーマスライバー８５重量％を実施例２と同じ方法で練条機で混紡し、粗紡機、精紡機を経て３０′ｓの糸を得た。その時の撚係数Ｋは３．８（撚数２１Ｔ／ｉｎ）であった。この紡績糸を用いて１８′′−１８Ｇのフライス機（永田精機製）によりフライスを編成した。編成時の条件は、編成糸長で５５０ｍｍ／１００Ｗとした。編成されたフライス編地を中和処理に酢酸亜鉛を加えないこと以外は実施例１と同様の加工を施して仕上げ、最終的に生地の目付は１６５ｇ／ｍ２となった。この編地中のＧＴセルロースの理論含有重量は２４．８ｇ／ｍ２である。生地ｐＨは６．５であった。この生地のＪＡＦＥＴ基準で定められている洗濯方法で３０回洗濯後の消臭性を測定したところ、消臭率が酢酸９６％、アンモニア７３％、イソ吉草酸９７％と優れた結果を得た。実施例６の素材、加工の詳細、性量・性能、評価結果を表１に示す。
【００６４】
（実施例７）
実施例２のグラフト加工された綿を用いたカードスライバー４５重量％と綿（東洋紡製スーピマ）のコーマスライバー５５重量％を実施例２と同じ方法で練条機で混紡し、粗紡機、精紡機を経て３０′ｓの糸を得た。その時の撚係数Ｋは３．８（撚数２１Ｔ／ｉｎ）であった。この紡績糸を用いて１８′′−１８Ｇのフライス機（永田精機製）によりフライスを編成した。編成時の条件は、編成糸長で５５０ｍｍ／１００Ｗとした。編成されたフライス編地を実施例１同様の加工により仕上げ、最終的に生地の目付は１６２ｇ／ｍ２となった。この編地中のＧＴセルロースの理論含有重量は７２．９ｇ／ｍ２である。生地ｐＨは６．５であった。この生地のＪＡＦＥＴ基準で定められている洗濯方法で３０回洗濯後の消臭性を測定したところ、消臭率が酢酸９３％、アンモニア８８％、イソ吉草酸９５％と優れた結果を得た。実施例７の素材、加工の詳細、性量・性能、評価結果を表１に示す。
【００６５】
（実施例８）
実施例２の生地を用い、精練漂白後の中和処理では、酢酸濃度を３ｇ／Ｌとして処理後の液ｐＨを酸性領域とした上で水洗を行った。最終的に生地の目付は１６１ｇ／ｍ２となった。この編地中のＧＴセルロースの理論含有重量は４８．３ｇ／ｍ２である。生地ｐＨは６．０であった。この生地のＪＡＦＥＴ基準で定められている洗濯方法で３０回洗濯後の消臭性を測定したところ、消臭率が酢酸９２％、アンモニア８７％、イソ吉草酸９５％と優れた結果を得た。実施例８の素材、加工の詳細、性量・性能、評価結果を表１に示す。
【００６６】
（実施例９）
実施例２の生地を用い、精練漂白後の中和処理を行わずに湯洗・水洗を繰返した。最終的に生地の目付は１６５ｇ／ｍ２となった。この編地中のＧＴセルロースの理論含有重量は４９．５ｇ／ｍ２である。生地ｐＨは８．０であった。この生地のＪＡＦＥＴ基準で定められている洗濯方法で３０回洗濯後の消臭性を測定したところ、消臭率が酢酸９７％、アンモニア７９％、イソ吉草酸９８％と優れた結果を得た。実施例９の素材、加工の詳細、性量・性能、評価結果を表１に示す。
【００６７】
（実施例１０）
実施例２の生地を用い、精練漂白後にカルボキシル基の水素イオン又はアルカリ金属イオンと置換させる処理として酢酸亜鉛４ｇ／Ｌ，浴比１：１０，６０℃×２０分の条件にて吸尽加工で処理した。最終的に生地の目付は１６３ｇ／ｍ２となった。この編地中のＧＴセルロースの理論含有重量は４８．９ｇ／ｍ２である。生地ｐＨは６．５であった。この生地のＪＡＦＥＴ基準で定められている洗濯方法で３０回洗濯後の消臭性を測定したところ、消臭率が酢酸９８％、アンモニア８８％、イソ吉草酸９７％と優れた結果を得た。実施例１０の素材、加工の詳細、性量・性能、評価結果を表１に示す。
【００６８】
（実施例１１）
実施例６の生地を用い、精練漂白後にカルボキシル基の水素イオン又はアルカリ金属イオンと置換させる処理として、酢酸亜鉛１ｇ／Ｌ，浴比１：１０，６０℃×２０分の条件にて吸尽加工で処理した。最終的に生地の目付は１６６ｇ／ｍ２となった。この編地中のＧＴセルロースの理論含有重量は２４．９ｇ／ｍ２である。生地ｐＨは６．５であった。この生地のＪＡＦＥＴ基準で定められている洗濯方法で３０回洗濯後の消臭性を測定したところ、消臭率が酢酸９３％、アンモニア７８％、イソ吉草酸９５％と優れた結果を得た。実施例１１の素材、加工の詳細、性量・性能、評価結果を表１に示す。
【００６９】
（比較例１）
精練されたスーピマ綿を実施例１の染色機に１００ｋｇ浸漬し、処方４にて８０℃で２時間処理した。その後、湯洗、水洗してモノマー及びホモポリマーを除去して乾燥した。得られた改質繊維のグラフト率は７．１％であった。
【００７０】
処方４
過酸化水素：０．４８％ｓｏｌｕｔｉｏｎ、
硫酸第一鉄アンモニウム六水和物：０．０５％ｓｏｌｕｔｉｏｎ、
メタクリル酸：１．０％ｓｏｌｕｔｉｏｎ、
キレストＮＴＢ：０．０５％ｓｏｌｕｔｉｏｎ、
硫酸（６０°Ｂｅ′）：０．０８％ｓｏｌｕｔｉｏｎ
液量９４０Ｌ、浴比１：９．４
【００７１】
グラフト加工された綿を用いたカードスライバー５５重量％と綿（東洋紡製スーピマ）のコーマスライバー４５重量％を実施例２と同じ方法で練条機で混紡し、粗紡機、精紡機を経て３０′ｓの糸を得た。その時の撚係数Ｋは３．８（撚数２１Ｔ／ｉｎ）であった。この紡績糸を用いて１８′′−１８Ｇのフライス機（永田精機製）によりフライスを編成した。編成時の条件は、編成糸長で５５０ｍｍ／１００Ｗとした。編成されたフライス編地を実施例１同様の加工により仕上げ、最終的に生地の目付は１６２ｇ／ｍ２となった。この編地中のＧＴセルロースの理論含有重量は８９．１ｇ／ｍ２である。生地ｐＨは６．５であった。この編地の赤外線分光スペクトルの測定を行ったところ、カルボン酸由来の吸収ピークに対するカルボン酸金属塩に由来する吸収ピークの比率は０．１１であった。また、ＩＣＰ発光分光分析法によるナトリウム含有量は２８０ｍｇ／ｋｇであった。この生地のＪＡＦＥＴ基準で定められている洗濯方法で３０回洗濯後の消臭性を測定したところ、消臭率が酢酸９０％、アンモニア６３％、イソ吉草酸８９％と消臭性が低下した。比較例１の素材、加工の詳細、性量・性能、評価結果を表１に示す。
【００７２】
（比較例２）
綿（東洋紡製スーピマ）のコーマスライバーを１００重量％使って実施例２と同じ方法で練条機で混紡し、粗紡機、精紡機を経て３０′ｓの糸を得た。その時の撚係数Ｋは３．８（撚数２１Ｔ／ｉｎ）であった。この紡績糸を用いて１８′′−１８Ｇのフライス機（永田精機製）によりフライスを編成した。編成時の条件は、編成糸長で５５０ｍｍ／１００Ｗとした。編成されたフライス編地を実施例２同様の加工により仕上げ、最終的に生地の目付は１６５ｇ／ｍ２となった。この編地中のＧＴセルロースの理論含有重量は０ｇ／ｍ２である。生地ｐＨは６．５であった。この編地の赤外線分光スペクトルの測定を行ったところ、カルボン酸由来の吸収ピーク及びカルボン酸金属塩に由来する吸収ピークが見られなかった。また、ＩＣＰ発光分光分析法によるナトリウム含有量は６０ｍｇ／ｋｇであった。この生地のＪＡＦＥＴ基準で定められている洗濯方法で３０回洗濯後の消臭性を測定したところ、消臭率が酢酸７５％、アンモニア５５％、イソ吉草酸６５％と消臭性が低下した。比較例２の素材、加工の詳細、性量・性能、評価結果を表１に示す。
【００７３】
【表１】
0005543945.tif 000002
【産業上の利用可能性】
【００７４】
本発明の消臭性セルロース繊維織編物は、風合いを損ねることなく、汗消臭性とその洗濯耐久性に優れている。従って、この消臭性セルロース繊維織編物は、肌着、寝具、作業服、ユニフォーム、ドレスシャツ、ブラウス、スポーツシャツ、カーテン、靴下、手袋等の繊維製品に好適に用いることができる。